(57)【特許請求の範囲】
【請求項１】
熱硬化性樹脂組成物の硬化体により構成された円筒状の固定子と、前記固定子の外周面に密着してなる金属製のブラケットとを備えるモータハウジングであって、
前記ブラケットにおける、前記ブラケットと前記固定子との密着面は粗化処理されたものであり、
前記熱硬化性樹脂組成物が、フェノール樹脂、エポキシ樹脂および不飽和ポリエステル樹脂からなる群より選択される１種または２種以上の熱硬化性樹脂と、充填材とを含み、
前記充填材が、ワラストナイト、ケイ酸カルシウム水和物、カオリンクレー、酸化亜鉛、およびチタン酸カリウム繊維からなる群から選ばれる一種または二種以上と、ガラス繊維とを含む、モータハウジング。
【請求項２】
請求項１に記載のモータハウジングであって、
前記ブラケットにおける、前記ブラケットと前記固定子との密着面が複数の凹部を有しており、
前記凹部の断面形状が、前記凹部の開口部から底部までの間の少なくとも一部に前記開口部の断面幅よりも大きい断面幅を有する形状となっている、モータハウジング。
【請求項３】
請求項２に記載のモータハウジングであって、
前記凹部の内部に前記充填材の一部が存在している、モータハウジング。
【請求項４】
請求項３に記載のモータハウジングであって、
前記凹部の内部に存在する前記充填材の平均アスペクト比が１以上５０以下である、モータハウジング。
【請求項５】
請求項１ないし４のいずれか一項に記載のモータハウジングであって、
前記ブラケットが、銅、アルミニウム、鉄またはステンレス材から構成される、モータハウジング。
【請求項６】
請求項１ないし５のいずれか一項に記載のモータハウジングであって、
前記固定子の比重が１．３以上２．５以下である、モータハウジング。
【請求項７】
請求項１ないし６のいずれか一項に記載のモータハウジングであって、
当該モータハウジング全体の比重が１．５以上７．５以下である、モータハウジング。
【請求項８】
請求項１ないし７のいずれか一項に記載のモータハウジングであって、
前記固定子の厚み（Ｔ１）が１ｍｍ以上１０ｍｍ以下である、モータハウジング。
【請求項９】
請求項１ないし８のいずれか一項に記載のモータハウジングであって、
前記ブラケットの厚み（Ｔ２）が０．５ｍｍ以上１５ｍｍ以下である、モータハウジング。
【請求項１０】
請求項１ないし９のいずれか一項に記載のモータハウジングであって、
前記固定子の厚み（Ｔ１）と、前記ブラケットの厚み（Ｔ２）の厚みの比（Ｔ１／Ｔ２）が０．０６以上２０以下である、モータハウジング。
【請求項１１】
請求項１ないし１０のいずれか一項に記載のモータハウジングであって、
前記熱硬化性樹脂組成物の硬化体のガラス転移温度（Ｔｇ）が１２０℃以上である、モータハウジング。
【請求項１２】
請求項１ないし１１のいずれか一項に記載のモータハウジングであって、
前記熱硬化性樹脂組成物の硬化体の線膨張係数が１０ｐｐｍ／Ｋ以上４０ｐｐｍ／Ｋ以下である、モータハウジング。
【請求項１３】
内壁面が粗化処理された金属製のブラケットおよび金型を準備する工程と、
前記金型の成形空間内に前記ブラケットを配置する工程と、
フェノール樹脂、エポキシ樹脂および不飽和ポリエステル樹脂からなる群より選択される１種または２種以上の熱硬化性樹脂と、ワラストナイト、ケイ酸カルシウム水和物、カオリンクレー、酸化亜鉛、およびチタン酸カリウム繊維からなる群から選ばれる一種または二種以上とガラス繊維とを含む充填材と、を含み、流動化した、熱硬化性樹脂組成物で前記成形空間内を充填する工程と、
充填された前記熱硬化性樹脂組成物を硬化させて円筒状の固定子を形成し、当該円筒状の固定子と前記ブラケットとが接合されたモータハウジングを得る工程とを含む、
モータハウジングの製造方法。
【請求項１４】
請求項１３に記載のモータハウジングの製造方法であって、
前記ブラケットにおける、前記ブラケットと前記固定子との密着面が複数の凹部を有しており、
前記凹部の断面形状が、前記凹部の開口部から底部までの間の少なくとも一部に前記開口部の断面幅よりも大きい断面幅を有する形状となっている、モータハウジングの製造方法。
【請求項１５】
請求項１４に記載のモータハウジングの製造方法であって、
前記凹部の内部に前記充填材の一部が存在している、モータハウジングの製造方法。
【請求項１６】
請求項１５に記載のモータハウジングの製造方法であって、
前記凹部の内部に存在する前記充填材の平均アスペクト比が１以上５０以下である、モータハウジングの製造方法。
【請求項１７】
請求項１３ないし１６のいずれか一項に記載のモータハウジングの製造方法であって、
前記ブラケットが、銅、アルミニウム、鉄またはステンレス材から構成される、モータハウジングの製造方法。
【発明の詳細な説明】
【技術分野】
【０００１】
本発明はモータハウジングおよびモータハウジングの製造方法に関する。
【背景技術】
【０００２】
モータは、ＯＡ機器、家電製品、車載用途等広く利用されているが、搭載する製品の軽量化を図る観点から、このモータについて軽量化を図る要望がある。
通常、モータは金属材料を組み合わせて作製されることが一般的であるが、特許文献１には次のような技術が開示されている。
すなわち、特許文献１には、ポリカーボネート又はポリブチレンテレフタレートを主体とし、さらに液晶ポリマーを含んだ材料で構成される樹脂製モータハウジングが開示されている。係るモータハウジングによれば、モータの駆動音を小さくできるものと記載されている。
【先行技術文献】
【特許文献】
【０００３】
【特許文献１】特開平１１−１８３５０号公報
【発明の概要】
【発明が解決しようとする課題】
【０００４】
特許文献１に開示されているモータハウジングは樹脂により構成されていることから、これを適用したモータとしても、その軽量化が図れることが期待される。しかしながら、金属材料を含まない以上、耐衝撃性などの機械特性が欠けてしまうという点で課題があった
【０００５】
本発明は、上記のような事情に鑑みてなされたものであり、軽量化と、高い機械的強度の双方の要求を満たしたモータハウジングを提供するものである。
【課題を解決するための手段】
【０００６】
本発明によれば、熱硬化性樹脂組成物の硬化体により構成された円筒状の固定子と、前記固定子の外周面に密着してなる金属製のブラケットとを備えるモータハウジングであって、前記ブラケットにおける、前記ブラケットと前記固定子との密着面は粗化処理されたものであり、前記熱硬化性樹脂組成物が、フェノール樹脂、エポキシ樹脂および不飽和ポリエステル樹脂からなる群より選択される１種または２種以上の熱硬化性樹脂と、充填材とを含み、前記充填材が、ワラストナイト、ケイ酸カルシウム水和物、カオリンクレー、酸化亜鉛、およびチタン酸カリウム繊維からなる群から選ばれる一種または二種以上と、ガラス繊維とを含む、モータハウジングが提供される。
【０００７】
本発明によれば、内壁面が粗化処理された金属製のブラケットおよび金型を準備する工程と、前記金型の成形空間内に前記ブラケットを配置する工程と、フェノール樹脂、エポキシ樹脂および不飽和ポリエステル樹脂からなる群より選択される１種または２種以上の熱硬化性樹脂と、ワラストナイト、ケイ酸カルシウム水和物、カオリンクレー、酸化亜鉛、およびチタン酸カリウム繊維からなる群から選ばれる一種または二種以上とガラス繊維とを含む充填材と、を含み、流動化した、熱硬化性樹脂組成物で前記成形空間内を充填する工程と、充填された前記熱硬化性樹脂組成物を硬化させて円筒状の固定子を形成し、当該円筒状の固定子と前記ブラケットとが接合されたモータハウジングを得る工程とを含む、モータハウジングの製造方法が提供される。
【発明の効果】
【０００８】
本発明の固定子を作製する際に用いられる熱硬化性樹脂組成物が、特定の樹脂を含み、これが金属により構成されるブラケットの粗化された表面に対して堅固な結合をもたらす。
これにより、本発明は、軽量化と、高い機械的強度の双方の要求を満たしたモータハウジングを提供することができる。
【図面の簡単な説明】
【０００９】
【図１】実施形態に係るモータハウジングおよびこれを適用するモータの構造例を示す斜視図である。
【図２】実施形態の粗化層を構成する凹部の断面形状の例を説明するための模式図である。
【発明を実施するための形態】
【００１０】
以下、本発明の実施の形態について、図面を用いて説明する。尚、すべての図面において、同様な構成要素には同様の符号を付し、適宜説明を省略する。また、本明細書中において「〜」は特に断りがなければ以上から以下を表す。
【００１１】
［モータハウジング］
図１は、本実施形態に係るモータハウジング１００およびこれを適用するモータ２００の構造例を示す斜視図である。
本実施形態のモータハウジング１００は、熱硬化性樹脂組成物の硬化体により構成された円筒状の固定子２０と、固定子２０の外周面に密着してなる金属製のブラケット１０とを備えるモータハウジング１００であって、ブラケット１０における、ブラケット１０と固定子２０との密着面は粗化処理されたものであり、前記熱硬化性樹脂組成物が、フェノール樹脂、エポキシ樹脂および不飽和ポリエステル樹脂からなる群より選択される１種または２種以上の熱硬化性樹脂を含む。
以下、このモータハウジング１００の構成についてより詳細に説明する。
【００１２】
本実施形態のモータハウジング１００は図１に示されるように、モータ２００を構成する部品として用いられる。図１はモータ２００の分解斜視図であるが、モータハウジング１００に対して、ベアリング３０、ロータ４０、ベアリング５０、シャフト６０が組み合わされてモータ２００が構成される。なお、これらベアリング３０、ロータ４０、ベアリング５０、シャフトの材料は公知のものの中から適宜選択すればよい。
本実施形態のモータハウジング１００においては、内部に備える固定子２０が熱硬化性樹脂組成物の硬化体により構成され、モータハウジング１００全体としての軽量化を達成することができる。また、モータハウジング１００を構成するブラケット１０は金属であり、高い機械的強度を発現することができる。
さらに、ブラケット１０における、ブラケット１０と固定子２０との密着面が粗化処理されているものであることから、固定子２０を構成する熱硬化性樹脂組成物の硬化体との密着性が向上されており、さらなる機械的強度の向上が実現できる。
【００１３】
ここでモータハウジング１００全体としての比重は、適度な機械的強度を達成する観点からは、好ましくは１．５以上であり、より好ましくは１．７以上であり、さらに好ましくは１．８以上である。また、モータハウジング１００全体としての比重は、全体として軽量化し、幅広い用途に適用させる観点からは、好ましくは７．５以下であり、より好ましくは７以下であり、さらに好ましくは６．５以下である。
【００１４】
ここで固定子２０としての比重は、適度な機械的強度を達成する観点からは、好ましくは１．３以上であり、より好ましくは１．４以上であり、さらに好ましくは１．５以上である。また、固定子２０としての比重は、全体として軽量化し、幅広い用途に適用させる観点からは、好ましくは２．５以下であり、より好ましくは２．３以下であり、さらに好ましくは２以下である。
【００１５】
また、本実施形態において、固定子２０の厚み（Ｔ１）は、用途等に応じ適宜設定することができるが、たとえば、好ましくは１ｍｍ以上であり、より好ましくは１．５ｍｍ以上であり、さらに好ましくは２ｍｍ以上である。また、固定子２０の厚み（Ｔ１）は、好ましくは１０ｍｍ以下であり、より好ましくは８ｍｍ以下であり、さらに好ましくは５ｍｍ以下である。
固定子２０の厚み（Ｔ１）を上記の範囲に設定することで、適度な機械的強度を発現させつつ、モータハウジング１００全体としての軽量化を行うことができる。
【００１６】
一方、本実施形態において、ブラケット１０の厚み（Ｔ２）は、用途等に応じ適宜設定することができるが、たとえば、好ましくは０．５ｍｍ以上であり、より好ましくは０．７ｍｍ以上であり、さらに好ましくは０．８ｍｍ以上である。また、ブラケット１０の厚み（Ｔ２）は、好ましくは１５ｍｍ以下であり、より好ましくは１０ｍｍ以下であり、さらに好ましくは８ｍｍ以下である。
このようにブラケット１０の厚み（Ｔ２）の下限値を設定することで、適切な機械的強度を実現でき、また、ブラケット１０の厚み（Ｔ２）の上限値を上記のように設定することで、モータハウジング１００全体としての軽量化にも資することができる。
【００１７】
また、本実施形態において、固定子の厚み（Ｔ１）と、ブラケットの厚み（Ｔ２）の厚みの比（Ｔ１／Ｔ２）は、０．０６以上であることが好ましく、０．３以上であることがより好ましく、１以上であることがさらに好ましい。また、固定子の厚み（Ｔ１）と、ブラケットの厚み（Ｔ２）の厚みの比（Ｔ１／Ｔ２）は、２０以下であることが好ましく、１５以下であることがより好ましく、１２以下であることがさらに好ましい。
Ｔ１／Ｔ２を上記の範囲に設定することにより、適度な機械的強度を発現させつつ、モータハウジング１００全体としての軽量化を行うことができる。
【００１８】
以下、このモータハウジング１００を構成するブラケット１０と固定子２０についてより具体的に説明する。
【００１９】
［ブラケット１０］
本実施形態に係るブラケット１０は金属により構成され、このブラケット１０における、ブラケット１０と固定子２０との密着面は粗化処理されたものであることを特徴とする。
ここで、ブラケット１０は、公知の金属材料の中から適宜選択して構成することができるが、汎用性の高さや、機械的強度の高さから、たとえば、銅、アルミニウム、鉄またはステンレス材から構成されることが好ましい。
【００２０】
本実施形態のモータハウジング１００に係るブラケット１０は、固定子２０とブラケット１０との接合強度を向上させる観点から、ブラケット１０における、ブラケット１０と固定子２０との密着面（接合面１０３ともいう（図２参照））は粗化処理されたものとなっている。すなわち、ブラケット１０として図２に示されるような「粗化層１０２」（ブラケット１０の表面に設けられた複数の凹部を有する領域）を有している。
【００２１】
本実施形態のブラケット１０の有する粗化層１０２の厚みは、好ましくは３μｍ以上４０μｍ以下であり、より好ましくは４μｍ以上３２μｍ以下であり、特に好ましくは４μｍ以上３０μｍ以下である。粗化層１０２の厚みが上記範囲内であると、ブラケット１０と固定子２０との接合強度をより一層向上させることができる。ここで、本実施形態において、粗化層１０２の厚みは、複数の凹部２０１の中で、最も深さが大きいものの深さＤ３（図２参照）を表し、電子顕微鏡（ＳＥＭ）写真から算出することができる。
【００２２】
本実施形態のモータハウジング１００は、ブラケット１０における、ブラケット１０と固定子２０との密着面が複数の凹部２０１を有しており、凹部２０１の断面形状Ｄ２が、凹部２０１の開口部２０３から底部２０５までの間の少なくとも一部に開口部２０３の断面幅Ｄ１よりも大きい断面幅を有する形状となっていることが好ましい。
ブラケット１０として係る形状を有することにより、より一層ブラケット１０と固定子２０との接合強度を向上させることができる。
図２に示すように、凹部２０１の断面形状は、Ｄ２がＤ１よりも大きければ特に限定されず、様々な形状を取り得る。凹部２０１の断面形状は、例えば、電子顕微鏡（ＳＥＭ）により観察することができる。
【００２３】
より好ましくは、後述する熱硬化性樹脂組成物（Ｐ）として、（Ｂ）充填材が含まれるものが用いられ、係る（Ｂ）充填材の一部が、この凹部２０１の内部に存在していることが好ましい。
このように（Ｂ）充填材が凹部２０１の内部に存在することにより、より一層ブラケット１０と固定子２０との接合強度を高めることができる。
【００２４】
より具体的には、（Ｂ）充填材として、後述する（Ｂ２）充填材が用いられ、平均アスペクト比が好ましくは１以上５０以下、より好ましくは１以上４０以下である繊維状充填材または板状充填材である充填材が、この凹部２０１の内部に存在することが好ましい。
【００２５】
凹部２０１の平均深さは、好ましくは０．５μｍ以上４０μｍ以下であり、より好ましくは１μｍ以上３０μｍ以下である。凹部２０１の平均深さが上記範囲であると、後述する熱硬化性樹脂組成物（Ｐ）が凹部２０１の奥まで十分に入り込むことができ、また、後述する凹部２０１の内部に存在する充填材（Ｂ）の割合を増やすことができるため、モータハウジング１００全体としての機械的強度の向上を図ることができる。
凹部２０１の平均深さは、例えば、以下のように走査型電子顕微鏡（ＳＥＭ）写真から測定することができる。まず、走査型電子顕微鏡により、粗化層１０２の断面を撮影する。その観察像から、凹部２０１を任意に５０個選択し、それらの深さをそれぞれ測定する。凹部２０１の深さの全てを積算して個数で除したものを平均深さとする。
その他、粗化処理を行う前の金属部材の質量と、特定の処理を行った場合における質量の減少度合いの相関が分かる場合は、粗化処理前後の質量の変化から、凹部２０１の平均深さを見積もることもできる。
【００２６】
凹部２０１の開口部２０３の平均断面幅は、好ましくは２μｍ以上６０μｍ以下であり、より好ましくは３μｍ以上５０μｍ以下であり、さらに好ましくは３μｍ以上３０μｍ以下である。開口部２０３の平均断面幅が上記上限値以下であると、樹脂部材と金属部材との間のアンカー効果をより一層強く発現できる。開口部２０３の平均断面幅が上記下限値以上であると、後述する凹部２０１の内部に存在する充填材（Ｂ）の割合を増やすことができるため、熱硬化性樹脂組成物の硬化体の強度を向上させることができる。したがって、開口部２０３の平均断面幅が上記範囲内であると、ブラケット１０と固定子２０との接合強度をより一層向上させることができる。
開口部２０３の平均断面幅は、例えば、以下のようにＳＥＭ写真から測定することができる。まず、走査型電子顕微鏡により、粗化層１０２の断面を撮影する。その観察像から、凹部２０１を任意に５０個選択し、それらの断面幅Ｄ１をそれぞれ測定する。開口部２０３の断面幅Ｄ１の全てを積算して個数で除したものを平均断面幅とする。
【００２７】
接合面１０３の表面粗さＲａは、好ましくは０．５μｍ以上４０μｍ以下であり、より好ましくは１μｍ以上２０μｍ以下であり、特に好ましくは１μｍ以上１０μｍ以下である。上記表面粗さＲａが上記範囲内であると、ブラケット１０と固定子２０との接合強度をより一層向上させることができる。
また、接合面１０３の最大高さＲｚは、好ましくは１μｍ以上４０μｍ以下であり、より好ましくは３μｍ以上３０μｍ以下である。上記最大高さＲｚが上記範囲内であると、ブラケット１０と固定子２０との接合強度をより一層向上させることができる。なお、ＲａおよびＲｚは、ＪＩＳ−Ｂ０６０１に準拠して測定することができる。
【００２８】
次に、粗化層１０２を形成する方法について説明する。
粗化層１０２は、例えば、表面処理剤を用いて、ブラケット１０の表面（内壁面）を化学的処理することにより形成することができる。
以下、ブラケット１０の表面（内壁面）に粗化層１０２を形成する方法の一例を示す。ただし、本実施形態に係る粗化層１０２の形成方法は、以下の例に限定されない。
【００２９】
はじめに、（１）金属部材と表面処理剤の組み合わせを選択する。
鉄やステンレスから構成される金属部材を用いる場合は、表面処理剤として、無機酸、塩素イオン源、第二銅イオン源、チオール系化合物を必要に応じて組合せた水溶液を選択するのが好ましい。
アルミニウムやアルミニウム合金から構成される金属部材を用いる場合は、表面処理剤として、アルカリ源、両性金属イオン源、硝酸イオン源、チオ化合物を必要に応じて組合せた水溶液を選択するのが好ましい。
その他、マグネシウムやマグネシウム合金から構成される金属部材を用いる場合は、表面処理剤として、アルカリ源が用いられ、特に水酸化ナトリウムの水溶液を選択するのが好ましい。
また、銅や銅合金から構成される金属部材を用いる場合は、表面処理剤として、硝酸、硫酸などの無機酸、不飽和カルボン酸などの有機酸、過硫酸塩、過酸化水素、イミダゾールおよびその誘導体、テトラゾールおよびその誘導体、アミノテトラゾールおよびその誘導体、アミノトリアゾールおよびその誘導体などのアゾール類、ピリジン誘導体、トリアジン、トリアジン誘導体、アルカノールアミン、アルキルアミン誘導体、ポリアルキレングリコール、糖アルコール、第二銅イオン源、塩素イオン源、ホスホン酸系キレート剤酸化剤、Ｎ，Ｎ−ビス（２−ヒドロキシエチル）−Ｎ−シクロヘキシルアミンから選ばれる少なくとも１種を用いた水溶液を選択するのが好ましい。
【００３０】
つぎに、（２）金属部材を表面処理剤に浸漬させ、金属部材表面に化学的処理をおこなう。このとき、処理温度は、例えば、３０℃である。また、処理時間は選定する金属部材の材質や表面状態、表面処理剤の種類や濃度、処理温度などにより適宜決定されるが、例えば、３０〜３００秒である。このとき、金属部材の深さ方向のエッチング量を、好ましくは３μｍ以上、より好ましくは５μｍ以上にすることが重要である。金属部材の深さ方向のエッチング量は、溶解した金属部材の重量、比重および表面積から算出して、評価することができる。この深さ方向のエッチング量は、表面処理剤の種類や濃度、処理温度、処理時間などにより調整することができる。
本実施形態では、深さ方向のエッチング量を調整することにより、前述した粗化層１０２の厚み、凹部２０１の平均深さ、Ｒａ、Ｒｚ等を調整することができる。
【００３１】
最後に、（３）化学的処理後の金属部材表面に後処理をおこなう。まず、金属部材表面を水洗、乾燥する。次いで、化学的処理をおこなった金属部材表面を硝酸水溶液などで処理する。
以上の手順により、本実施形態に係る粗化層１０２を得ることができる。
【００３２】
［固定子２０］
つづいて、本実施形態に係る固定子２０について説明する。
本実施形態に係る固定子２０は、熱硬化性樹脂組成物の硬化体により構成されるものであるが、より具体的な態様としては、以下のように構成される。
すなわち、固定子２０は、例えば、熱硬化性樹脂（Ａ）と充填材（Ｂ）とを含む熱硬化性樹脂組成物（Ｐ）を硬化することで作製される。
【００３３】
熱硬化性樹脂（Ａ）としては、フェノール樹脂、エポキシ樹脂および不飽和ポリエステル樹脂からなる群より選択される１種または２種以上の熱硬化性樹脂を含む。係る熱硬化性樹脂を用いることにより、ブラケット１０との接合性を一段と向上させることができる。
また、上述した以外の熱硬化性樹脂としては、ジアリルフタレート樹脂、メラミン樹脂、オキセタン樹脂、マレイミド樹脂、ユリア（尿素）樹脂、ポリウレタン樹脂、シリコーン樹脂、ベンゾオキサジン環を有する樹脂、シアネートエステル樹脂などを併用することもできる。これらは単独で使用してもよいし、２種以上組み合わせて使用してもよい。
これらの中でも、耐熱性、加工性、機械的特性、電気特性、接着性および耐摩耗性に優れるフェノール樹脂が好適に用いられる。
熱硬化性樹脂（Ａ）の含有量は、熱硬化性樹脂組成物（Ｐ）全体を１００質量％としたとき、好ましくは５質量％以上４０質量％以下であり、より好ましくは１０質量％以上３０質量％以下である。
【００３４】
フェノール樹脂としては、例えば、フェノールノボラック樹脂、クレゾールノボラック樹脂、ビスフェノールＡ型ノボラック樹脂などのノボラック型フェノール樹脂；メチロール型レゾール樹脂、ジメチレンエーテル型レゾール樹脂、桐油、アマニ油、クルミ油などで溶融した油溶融レゾールフェノール樹脂などのレゾール型フェノール樹脂；アリールアルキレン型フェノール樹脂などが挙げられる。これらは単独で使用してもよいし、２種以上組み合わせて使用してもよい。
これらの中でも入手容易性、安価およびロール混練による作業性が良好などの理由からノボラック型フェノール樹脂が好ましい。
【００３５】
上記フェノール樹脂において、ノボラック型フェノール樹脂を用いる場合は、通常、硬化剤としてヘキサメチレンテトラミンを使用する。ヘキサメチレンテトラミンは、特に限定されないが、ノボラック型フェノール樹脂１００質量部に対して、１０質量部以上２５質量部以下使用することが好ましく、１３質量部以上２０質量部以下使用することがより好ましい。ヘキサメチレンテトラミンの使用量が上記下限値以上であると、成形時の硬化時間を短縮することができる。また、ヘキサメチレンテトラミンの使用量が上記上限値以下であると、固定子２０の成形性を向上させることができる。
【００３６】
熱硬化性樹脂組成物（Ｐ）は、固定子２０の機械的強度を向上させる観点から、充填材（Ｂ）を含むことが好ましい。
充填材（Ｂ）の含有量は、熱硬化性樹脂組成物（Ｐ）の全体を１００質量％としたとき、好ましくは４０質量％以上９０質量％以下であり、より好ましくは５０質量％以上８０質量％以下である。充填材（Ｂ）の含有量を上記範囲内とすることにより、熱硬化性樹脂組成物（Ｐ）の作業性を向上させつつ、得られる固定子２０の機械的強度をより一層向上させることができる。これにより、ブラケット１０と固定子２０との接合強度により一層優れたモータハウジング１００を得ることができる。また、充填材（Ｂ）の種類や含有量を調整することにより、得られる固定子２０の線膨張係数αＲの値等を調整することができる。
【００３７】
充填材（Ｂ）としては、例えば、繊維状充填材、粒状充填材、板状充填材などが挙げられる。ここで、繊維状充填材はその形状が繊維状である充填材である。板状充填材はその形状が板状である充填材である。粒状充填材は、不定形状を含む繊維状・板状以外の形状の充填材である。
【００３８】
上記繊維状充填材としては、例えば、ガラス繊維、炭素繊維、アスベスト繊維、金属繊維、ワラストナイト、アタパルジャイト、セピオライト、ロックウール、ホウ酸アルミニウムウイスカー、チタン酸カリウム繊維、炭酸カルシウムウィスカー、酸化チタンウィスカー、セラミック繊維などの繊維状無機充填材；アラミド繊維、ポリイミド繊維、ポリ（パラフェニレンベンゾビスオキサゾール繊維などの繊維状有機充填材；が挙げられる。これらは単独で使用してもよいし、２種以上組み合わせて使用してもよい。
なお、本実施形態においては、熱硬化性樹脂組成物（Ｐ）として、ガラス繊維が含まれることが好ましい。
【００３９】
また、上記板状充填材、粒状充填材としては、例えば、タルク、カオリンクレー、炭酸カルシウム、酸化亜鉛、ケイ酸カルシウム水和物、マイカ、ガラスフレーク、ガラス粉、炭酸マグネシウム、シリカ、酸化チタン、アルミナ、水酸化アルミニウム、水酸化マグネシウム、硫酸バリウム、硫酸カルシウム、亜硫酸カルシウム、ホウ酸亜鉛、メタホウ酸バリウム、ホウ酸アルミニウム、ホウ酸カルシウム、ホウ酸ナトリウム、窒化アルミニウム、窒化ホウ素、窒化ケイ素、上記繊維状充填材の粉砕物などが挙げられる。これらは単独で使用してもよいし、２種以上組み合わせて使用してもよい。
【００４０】
充填材（Ｂ）は、充填材（Ｂ）の全体を１００質量％としたとき、レーザー回折散乱式粒度分布測定法による重量基準粒度分布における平均粒子径が５μｍを超える充填材（Ｂ１）を１質量％以上１００質量％以下含むことが好ましく、２質量％以上９８質量％以下含むことがより好ましい。これにより、熱硬化性樹脂組成物（Ｐ）の作業性を向上させつつ、得られる固定子２０の機械的強度をより一層向上させることができる。充填材（Ｂ１）の平均粒子径の上限は特に限定されないが、例えば、１００μｍ以下である。
充填材（Ｂ１）としては、平均長径が５μｍ以上５０ｍｍ以下で、平均アスペクト比が１以上１０００以下である繊維状充填材または板状充填材を含むことがより好ましい。
充填材（Ｂ１）の平均長径および平均アスペクト比は、例えば、以下のようにＳＥＭ写真から測定することができる。まず、走査型電子顕微鏡により、複数の繊維状充填材または板状充填材を撮影する。その観察像から、繊維状充填材または板状充填材を任意に５０個選択し、それらの長径（繊維状充填材の場合は繊維長、板状充填材の場合は平面方向の長径寸法）および短径（繊維状充填材の場合は繊維径、板状充填材の場合は厚み方向の寸法）をそれぞれ測定する。長径の全てを積算して個数で除したものを平均長径とする。同様に、短径の全てを積算して個数で除したものを平均短径とする。そして、平均短径に対する平均長径を平均アスペクト比とする。
【００４１】
充填材（Ｂ１）としてはワラストナイト、ガラス繊維、炭素繊維、ガラスビーズ、炭酸カルシウムなどから選択される１種または２種以上が好ましい。このような充填材（Ｂ１）を用いると、固定子２０の機械的強度を特に向上させることができる。
【００４２】
また、充填材（Ｂ）は、充填材（Ｂ）の全体を１００質量％としたとき、レーザー回折散乱式粒度分布測定法による重量基準粒度分布における平均粒子径が０．１μｍ以上５μｍ以下である充填材（Ｂ２）を０質量％以上９９質量％以下含むことが好ましく、２質量％以上９８質量％以下含むことがより好ましい。これにより、凹部２０１の内部に充填材（Ｂ）を十分に存在させることができる。その結果、ブラケット１０と固定子２０との接合強度を高め、機械的強度をより一層向上させることができる。
充填材（Ｂ２）としては、平均長径が好ましくは０．１μｍ以上１００μｍ以下、より好ましくは０．２μｍ以上５０μｍ以下であり、平均アスペクト比が好ましくは１以上５０以下、より好ましくは１以上４０以下である繊維状充填材または板状充填材を含むことがより好ましい。
充填材（Ｂ２）の平均長径および平均アスペクト比は、例えば、以下のようにＳＥＭ写真から測定することができる。まず、走査型電子顕微鏡により、複数の繊維状充填材または板状充填材を撮影する。その観察像から、繊維状充填材または板状充填材を任意に５０個選択し、それらの長径（繊維状充填材の場合は繊維長、板状充填材の場合は平面方向の長径寸法）および短径（繊維状充填材の場合は繊維径、板状充填材の場合は厚み方向の寸法）をそれぞれ測定する。長径の全てを積算して個数で除したものを平均長径とする。同様に、短径の全てを積算して個数で除したものを平均短径とする。そして、平均短径に対する平均長径を平均アスペクト比とする。
【００４３】
このような充填材（Ｂ２）としては、ワラストナイト、カオリンクレー、タルク、炭酸カルシウム、酸化亜鉛、ケイ酸カルシウム水和物、ホウ酸アルミニウムウイスカー、およびチタン酸カリウム繊維から選択される１種または２種以上が好ましい。
係る充填材（Ｂ２）は、先述のような平均長径や平均アスペスト比を満たすためブラケット１０における凹部２０１中に介在しやすくなる。すなわち、上述の充填材（Ｂ２）が凹部２０１中に存在することにより、モータハウジング１００全体としての機械的強度を向上させることができる。
【００４４】
また、充填材（Ｂ）は、後述するシランカップリング剤（Ｃ）などのカップリング剤による表面処理が行われていてもよい。
【００４５】
熱硬化性樹脂組成物（Ｐ）は、シランカップリング剤（Ｃ）をさらに含んでもよい。シランカップリング剤（Ｃ）を含むことにより、ブラケット１０と固定子２０との密着性を向上させることができる。また、シランカップリング剤（Ｃ）を含むことにより、熱硬化性樹脂（Ａ）と充填材（Ｂ）との親和性が向上し、その結果、固定子２０の機械的強度をより一層向上させることができる。
【００４６】
シランカップリング剤（Ｃ）の含有量は、充填材（Ｂ）の比表面積に依存するので特に限定されないが、充填材（Ｂ）１００質量部に対して、好ましくは０．０１質量部以上４．０質量部以下であり、より好ましくは０．１質量部以上１．０質量部以下である。シランカップリング剤（Ｃ）の含有量が上記範囲内であると、充填材（Ｂ）を十分に被覆しつつ、固定子２０の機械的強度をより一層向上させることができる。
【００４７】
シランカップリング剤（Ｃ）としては、例えば、γ−グリシドキシプロピルトリメトキシシラン、γ−グリシドキシプロピルトリエトキシシラン、β−（３，４−エポキシシクロヘキシル）エチルトリメトキシシランなどのエポキシ基含有アルコキシシラン化合物；γ−メルカプトプロピルトリメトキシシラン、γ−メルカプトプロピルトリエトキシシランなどのメルカプト基含有アルコキシシラン化合物；γ−ウレイドプロピルトリエトキシシラン、γ−ウレイドプロピルトリメトキシシラン、γ−（２−ウレイドエチル）アミノプロピルトリメトキシシランなどのウレイド基含有アルコキシシラン化合物；γ−イソシアナトプロピルトリエトキシシラン、γ−イソシアナトプロピルトリメトキシシラン、γ−イソシアナトプロピルメチルジメトキシシラン、γ−イソシアナトプロピルメチルジエトキシシラン、γ−イソシアナトプロピルエチルジメトキシシラン、γ−イソシアナトプロピルエチルジエトキシシラン、γ−イソシアナトプロピルトリクロロシランなどのイソシアナト基含有アルコキシシラン化合物；γ−アミノプロピルトリエトキシシラン、γ−（２−アミノエチル）アミノプロピルメチルジメトキシシラン、γ−（２−アミノエチル）アミノプロピルトリメトキシシラン、γ−アミノプロピルトリメトキシシランなどのアミノ基含有アルコキシシラン化合物；γ−ヒドロキシプロピルトリメトキシシラン、γ−ヒドロキシプロピルトリエトキシシランなどの水酸基含有アルコキシシラン化合物などが挙げられる。
これらは単独で使用してもよいし、２種以上組み合わせて使用してもよい。
【００４８】
熱硬化性樹脂組成物（Ｐ）の製造方法は特に限定されず、一般的に公知の方法により製造することができる。例えば、以下の方法が挙げられる。まず、熱硬化性樹脂（Ａ）、必要に応じて充填材（Ｂ）、シランカップリング剤（Ｃ）、エラストマー、硬化剤、硬化助剤、離型剤、顔料、難燃剤、耐候剤、酸化防止剤、可塑剤、潤滑剤、摺動剤、発泡剤などを配合して均一に混合する。次いで、得られた混合物をロール、コニーダ、二軸押出し機などの混練装置単独で、またはロールと他の混練装置との組合せで加熱溶融混練する。最後に、得られた混合物を造粒または粉砕することにより、熱硬化性樹脂組成物（Ｐ）が得られる。
本実施形態においては、このようにして得られた熱硬化性樹脂組成物（Ｐ）を成形することにより固定子２０が得られる。
【００４９】
本実施形態の熱硬化性樹脂組成物（Ｐ）の硬化体、すなわち、固定子２０を構成する樹脂部材の２５℃からガラス転移温度までの範囲における線膨張係数αは、好ましくは１０ｐｐｍ／Ｋ以上４０ｐｐｍ／Ｋ以下であり、より好ましくは１０ｐｐｍ／Ｋ以上３５ｐｐｍ／Ｋ以下である。線膨張係数αが上記範囲内であると、モータハウジング１００の信頼性をより一層向上させることができる。
なお、上記線膨張係数αは、成形後のサンプルについて、ＭＤ方向の線膨張係数とＴＤ方向の線膨張係数との平均値として算出することができる。
【００５０】
本実施形態の熱硬化性樹脂組成物（Ｐ）の硬化体、すなわち、固定子２０を構成する樹脂部材のガラス転移温度（Ｔｇ）は、好ましくは１２０℃以上であり、より好ましくは１３０℃以上であり、さらに好ましくは１４０℃以上である。また、熱硬化性樹脂組成物（Ｐ）の硬化体、すなわち、固定子２０を構成する樹脂部材のガラス転移温度（Ｔｇ）は、好ましくは３００℃以下であり、より好ましくは２９０℃以下である。熱硬化性樹脂組成物（Ｐ）の硬化体について、ガラス転移温度（Ｔｇ）を上記のように設定することにより、モータハウジング１００の信頼性をより一層向上させることができる。
【００５１】
また、本実施形態の熱硬化性樹脂組成物（Ｐ）の硬化体、すなわち、固定子２０を構成する樹脂部材は、絶縁抵抗が高いことが好ましい。より具体的に、熱硬化性樹脂組成物（Ｐ）の硬化体、すなわち、固定子２０を構成する樹脂部材は、体積抵抗値として、１×１０１０Ω・ｃｍ−１以上であることが好ましく、１×１０１１Ω・ｃｍ−１以上であることがより好ましい。
このように絶縁抵抗を調整することにより、従来存在するような金属のみから構成されるモータハウジングとは異なる用途に用いることが可能となる。
【００５２】
また、本実施形態の熱硬化性樹脂組成物（Ｐ）の硬化体、すなわち、固定子２０を構成する樹脂部材は、熱伝導率が高いことが好ましい。より具体的に、熱硬化性樹脂組成物（Ｐ）の硬化体、すなわち、固定子２０を構成する樹脂部材は、熱伝導率として、０．２Ｗ／（ｍ・Ｋ）以上であることが好ましく、０．３Ｗ／（ｍ・Ｋ）以上であることがより好ましい。
このように熱伝導率を調整することにより、ロータ４０周辺で発生した熱を円滑に外部に放出することができ、モータ２００としての寿命を延ばすことができる。
【００５３】
［モータハウジング１００の製造方法］
本実施形態のモータハウジング１００は、たとえば、以下のような工程を組み合わせることにより製造することができる。
内壁面が粗化処理された金属製のブラケットおよび金型を準備する工程。
金型の成形空間内にブラケットを配置する工程。
フェノール樹脂、エポキシ樹脂および不飽和ポリエステル樹脂からなる群より選択される１種または２種以上の熱硬化性樹脂を含み、流動化した、熱硬化性樹脂組成物で成形空間内を充填する工程。
充填された熱硬化性樹脂組成物を硬化させて円筒状の固定子を形成し、当該円筒状の固定子と前記ブラケットとが接合されたモータハウジングを得る工程。
【００５４】
係る方法で用いられる金属製のブラケットや熱硬化性樹脂組成物は前述したものを採用することができる。すなわち、本実施形態の製造方法は、ブラケット１０、および熱硬化性樹脂組成物（Ｐ）を用いて行うことができる。
【００５５】
本実施形態のモータハウジングの製造方法は、ブラケット１０を金型の成形空間内に配置し、さらに、熱硬化性樹脂組成物（Ｐ）にてこの成形空間内を充填することにより行われる。
係る条件は、採用する成形方法により異なるため特に限定されないが、採用する成形方法における一般的に公知の成形条件を採用することができる。成形方法として圧縮成形法を用いる場合、例えば、温度が１５０〜１８０℃、圧力５〜３０ＭＰａ、硬化時間３０秒間から５分間の成形条件を挙げることができる。
【００５６】
以上、図面を参照して本発明の実施形態について述べたが、これらは本発明の例示であり、上記以外の様々な構成を採用することもできる。以下、参考形態の例を示す。
＜１＞
熱硬化性樹脂組成物の硬化体により構成された円筒状の固定子と、前記固定子の外周面に密着してなる金属製のブラケットとを備えるモータハウジングであって、
前記ブラケットにおける、前記ブラケットと前記固定子との密着面は粗化処理されたものであり、
前記熱硬化性樹脂組成物が、フェノール樹脂、エポキシ樹脂および不飽和ポリエステル樹脂からなる群より選択される１種または２種以上の熱硬化性樹脂を含む、モータハウジング。
＜２＞
＜１＞に記載のモータハウジングであって、
前記ブラケットにおける、前記ブラケットと前記固定子との密着面が複数の凹部を有しており、
前記凹部の断面形状が、前記凹部の開口部から底部までの間の少なくとも一部に前記開口部の断面幅よりも大きい断面幅を有する形状となっている、モータハウジング。
＜３＞
＜１＞または＜２＞に記載のモータハウジングであって、
前記熱硬化性樹脂組成物が、ガラス繊維を含む、モータハウジング。
＜４＞
＜２＞または＜３＞に記載のモータハウジングであって、
前記熱硬化性樹脂組成物が、充填材をさらに含み、
前記凹部の内部に前記充填材の一部が存在している、モータハウジング。
＜５＞
＜＞４に記載のモータハウジングであって、
前記凹部の内部に存在する前記充填材の平均アスペクト比が１以上５０以下である、モータハウジング。
＜６＞
＜４＞または＜５＞に記載のモータハウジングであって、
前記凹部の内部に存在する前記充填材がワラストナイト、カオリンクレー、タルク、炭酸カルシウム、酸化亜鉛、ケイ酸カルシウム水和物、ホウ酸アルミニウムウイスカー、およびチタン酸カリウム繊維からなる群から選ばれる一種または二種以上である、モータハウジング。
＜７＞
＜１＞ないし＜６＞のいずれか一に記載のモータハウジングであって、
前記ブラケットが、銅、アルミニウム、鉄またはステンレス材から構成される、モータハウジング。
＜８＞
＜１＞ないし＜７＞のいずれか一に記載のモータハウジングであって、
前記固定子の比重が１．３以上２．５以下である、モータハウジング。
＜９＞
＜１＞ないし＜８＞のいずれか一に記載のモータハウジングであって、
当該モータハウジング全体の比重が１．５以上７．５以下である、モータハウジング。
＜１０＞
＜１＞ないし＜９＞のいずれか一に記載のモータハウジングであって、
前記固定子の厚み（Ｔ１）が１ｍｍ以上１０ｍｍ以下である、モータハウジング。
＜１１＞
＜１＞ないし＜１０＞のいずれか一に記載のモータハウジングであって、
前記ブラケットの厚み（Ｔ２）が０．５ｍｍ以上１５ｍｍ以下である、モータハウジング。
＜１２＞
＜１＞ないし＜１１＞のいずれか一に記載のモータハウジングであって、
前記固定子の厚み（Ｔ１）と、前記ブラケットの厚み（Ｔ２）の厚みの比（Ｔ１／Ｔ２）が０．０６以上２０以下である、モータハウジング。
＜１３＞
＜１＞ないし＜１２＞のいずれか一に記載のモータハウジングであって、
前記熱硬化性樹脂組成物の硬化体のガラス転移温度（Ｔｇ）が１２０℃以上である、モータハウジング。
＜１４＞
＜１＞ないし＜１３＞のいずれか一に記載のモータハウジングであって、
前記熱硬化性樹脂組成物の硬化体の線膨張係数が１０ｐｐｍ／Ｋ以上４０ｐｐｍ／Ｋ以下である、モータハウジング。
＜１５＞
内壁面が粗化処理された金属製のブラケットおよび金型を準備する工程と、
前記金型の成形空間内に前記ブラケットを配置する工程と、
フェノール樹脂、エポキシ樹脂および不飽和ポリエステル樹脂からなる群より選択される１種または２種以上の熱硬化性樹脂を含み、流動化した、熱硬化性樹脂組成物で前記成形空間内を充填する工程と、
充填された前記熱硬化性樹脂組成物を硬化させて円筒状の固定子を形成し、当該円筒状の固定子と前記ブラケットとが接合されたモータハウジングを得る工程とを含む、
モータハウジングの製造方法。
＜１６＞
＜１５＞に記載のモータハウジングの製造方法であって、
前記ブラケットにおける、前記ブラケットと前記固定子との密着面が複数の凹部を有しており、
前記凹部の断面形状が、前記凹部の開口部から底部までの間の少なくとも一部に前記開口部の断面幅よりも大きい断面幅を有する形状となっている、モータハウジングの製造方法。
＜１７＞
＜１５＞または＜１６＞に記載のモータハウジングの製造方法であって、
前記熱硬化性樹脂組成物が、ガラス繊維を含む、モータハウジングの製造方法。
＜１８＞
＜１６＞または＜１７＞に記載のモータハウジングの製造方法であって、
前記熱硬化性樹脂組成物が、充填材をさらに含み、
前記凹部の内部に前記充填材の一部が存在している、モータハウジングの製造方法。
＜１９＞
＜１８＞に記載のモータハウジングの製造方法であって、
前記凹部の内部に存在する前記充填材の平均アスペクト比が１以上５０以下である、モータハウジングの製造方法。
＜２０＞
＜１８＞または＜１９＞に記載のモータハウジングの製造方法であって、
前記凹部の内部に存在する前記充填材がワラストナイト、カオリンクレー、タルク、炭酸カルシウム、酸化亜鉛、ケイ酸カルシウム水和物、ホウ酸アルミニウムウイスカー、およびチタン酸カリウム繊維からなる群から選ばれる一種または二種以上である、モータハウジングの製造方法。
＜２１＞
＜１５＞ないし＜２０＞のいずれか一に記載のモータハウジングの製造方法であって、
前記ブラケットが、銅、アルミニウム、鉄またはステンレス材から構成される、モータハウジングの製造方法。
【実施例】
【００５７】
以下、本実施形態を、実施例・比較例を参照して詳細に説明する。なお、本実施形態は、これらの実施例の記載に何ら限定されるものではない。
【００５８】
（実施例１）
＜熱硬化性樹脂組成物（Ｐ１）の調製＞
ノボラック型フェノール樹脂（ＰＲ−５１３０５、住友ベークライト社製）を３４．０質量％、ヘキサメチレンテトラミンを６．０質量％、ガラス繊維（ＣＳ３Ｅ４７９、日東紡社製、平均粒子径：１１μｍ、平均長径：３ｍｍ、平均アスペクト比：２７０）を５２．０質量％、ワラストナイト（ＮＹＣＯ  Ｍｉｎｅｒａｌｓ社製、ＮＹＡＤ５０００、平均粒子径：３μｍ、平均長径：９μｍ）を６．０質量％、γ−アミノプロピルトリエトキシシラン（信越化学株式会社製、ＫＢＥ−９０３）０．２質量％、酸化マグネシウム（神島化学工業社製）を０．５質量％、潤滑剤等のその他の成分を１．３質量％、それぞれ乾式混合し、これを９０℃の加熱ロールで溶融混練して、シート状にして冷却したものを粉砕して顆粒状の熱硬化性樹脂組成物（Ｐ１）を得た。
【００５９】
＜金属部材の準備＞
表面処理がされていない金属シートとして、その表面が＃４０００の研磨紙で十分研磨された、アルミニウム合金Ａ５０５２の金属シートＡ（８０ｍｍ×１０ｍｍ、厚さ１．０ｍｍ、密度２．６８ｇ／ｃｍ３、熱伝導率１３８Ｗ／（ｍ・Ｋ））を用意した。別途、水酸化カリウム（１６質量部）、塩化亜鉛（５質量部）、硝酸ナトリウム（５質量部）、チオ硫酸ナトリウム（１３質量部）の水溶液を調製した。得られた水溶液（３０℃）中に、金属シートＡを浸漬して揺動させ、深さ方向に１５μｍ（アルミニウムの減少した重量から算出）溶解させた。次いで、水洗を行い、３５質量部の硝酸水溶液（３０℃）中に浸漬して、２０秒間揺動させた。その後、水洗、乾燥し、金属シート１（金属部材）を得た。
なお、この金属シート１について、凹部の断面は、凹部の開口部から底部までの間の少なくとも一部に開口部の断面幅よりも大きい断面幅を有する形状になっていた。
【００６０】
＜金属樹脂複合体の作製＞
得られた熱硬化性樹脂組成物（Ｐ１）および金属シート１を用いて、金属樹脂複合体１を作製した。具体的には、以下の手順により作製した。
はじめに、金型内に厚み１ｍｍの金属シート１を固定せずに配置した。次いで、硬化後の厚みが３ｍｍとなるように、熱硬化性樹脂組成物（Ｐ１）を加熱し、上記金型内に所定量注入した。このとき、熱硬化性樹脂組成物（Ｐ１）の流体圧力により、金属シート１を金型の内壁に押しつけるようにした。最後に、圧縮成形により熱硬化性樹脂組成物（Ｐ１）を硬化することにより、厚み３ｍｍの樹脂部材シートと厚み１ｍｍの金属シート１の２層シートである金属樹脂複合体１を得た。この金属樹脂複合体１を試験片１とした。なお、圧縮成形条件は、実効圧力２０ＭＰａ、金型温度１７５℃、硬化時間３分間とした。
【００６１】
＜モータハウジングの作製＞
試験片１を作製するのと同様の条件で、樹脂金属複合体からなるモータハウジングを作製した。具体的には、円筒形状の金属部材を用意し、これに対して、圧縮成形により熱硬化性樹脂組成物（Ｐ１）を作用させることでモータハウジング１を得た。
【００６２】
上述した方法にて得られた熱硬化性樹脂組成物、金属部材、金属樹脂複合体、またはモータハウジングを用いて、後述する測定及び評価を行った。
【００６３】
（実施例２）
熱硬化性樹脂組成物（Ｐ１）に用いた、ワラストナイトの代わりに、ケイ酸カルシウム水和物（宇部マテリアルズ社製、ゾノハイジ、平均粒子径：０．１〜０．５μｍ、平均長径：１〜５μｍ）を６．０質量％用いて、熱硬化性樹脂組成物（Ｐ２）を調製した以外は、実施例１と同様の方法により試験片２とモータハウジング２を作製した。これらについて、後述する測定及び評価を行った。
【００６４】
（実施例３）
熱硬化性樹脂組成物（Ｐ１）の代わりに、以下の熱硬化性樹脂組成物（Ｐ３）を使用し、また、金属シートとして、以下で得られたＳＵＳ３０４製の金属シート２を用いた以外は、実施例１と同様の方法により樹脂金属複合体３とモータハウジング３を作製した。これらについて、後述する測定及び評価を行った。
【００６５】
＜熱硬化性樹脂組成物（Ｐ３）の調製＞
ノボラック型フェノール樹脂（ＰＲ−５１３０５、住友ベークライト社製）を２５．５質量％、ヘキサメチレンテトラミンを４．５質量％、ガラス繊維（ＣＳ３Ｅ４７９、日東紡社製、平均粒子径：１１μｍ、平均長径：３ｍｍ、平均アスペクト比：２７０）を６１．２質量％、ワラストナイト（ＮＹＣＯ  Ｍｉｎｅｒａｌｓ社製、ＮＹＡＤ５０００、平均粒子径：３μｍ、平均長径：９μｍ）を７．０質量％、酸化マグネシウム（神島化学工業社製）を０．５質量％、潤滑剤等のその他の成分を１．３質量％、それぞれ乾式混合し、これを９０℃の加熱ロールで溶融混練して、シート状にして冷却したものを粉砕して顆粒状の熱硬化性樹脂組成物（Ｐ３）を得た。
【００６６】
＜金属部材の表面処理＞
まず、表面処理がされていないステンレスシートＡ（８０ｍｍ×１０ｍｍ、厚さ１．０ｍｍ、密度７．９３ｇ／ｃｍ３、熱伝導率１６．７Ｗ／（ｍ・Ｋ）、ＳＵＳ３０４）を準備した。また、別途、硫酸（５０質量％）、硫酸第二銅５水和物（３質量％）、塩化カリウム（３質量％）、チオサリチル酸（０．０００１質量％）の水溶液を調製した。そして、得られた水溶液（３０℃）中に、ステンレスシートＡを浸漬して揺動させ、深さ方向に１３μｍ（ステンレスの減少した重量から算出）溶解させた。次いで、水洗、乾燥し、金属シート２（金属部材）を得た。
なお、この金属シート２について、凹部の断面は、凹部の開口部から底部までの間の少なくとも一部に開口部の断面幅よりも大きい断面幅を有する形状になっていた。
【００６７】
（比較例１）
樹脂部材を含まない試験片を用意した。具体的には、表面処理がされていない金属シートとして、その表面が＃４０００の研磨紙で十分研磨された、アルミニウム合金Ａ５０５２の金属シートＢ（８０ｍｍ×１０ｍｍ、厚さ４．０ｍｍ、密度２．６８ｇ／ｃｍ３、熱伝導率１３８Ｗ／（ｍ・Ｋ））を用意し、試験片４とした。
また、アルミニウム合金Ａ５０５２を公知の加工法により加工することにより厚みが４ｍｍのモータハウジング４を作製した。
試験片４およびモータハウジング４について、後述する測定及び評価をおこなった。
【００６８】
（比較例２）
金属部材を含まない試験片を作製した。具体的には、熱硬化性樹脂組成物（Ｐ１）を加熱し、金型内に所定量注入した後、圧縮成形により熱硬化性樹脂組成物（Ｐ１）を硬化することにより、８０ｍｍ×１０ｍｍ、厚さ４．０ｍｍの樹脂部材のみからなる試験片５を得た。なお、圧縮成形条件は、実効圧力２０ＭＰａ、金型温度１７５℃、硬化時間３分間とした。また、同様に、圧縮成形により厚みが４ｍｍのモータハウジング４を作製した。
試験片４およびモータハウジング４について、後述する測定及び評価をおこなった。
【００６９】
（比較例３）
金属シート１の代わりに、粗化処理がされていない金属シートＡを使用した以外は、実施例１と同様の方法により試験片６およびモータハウジング６を作製した。これらについて、後述する測定及び評価をおこなった。
【００７０】
用いた熱硬化性樹脂組成物、金属部材、試験片、モータハウジングは以下の内容に従い評価を行った。
【００７１】
［熱硬化性樹脂組成物の評価］
ガラス転移温度（Ｔｇ）：作製した試験片から、厚さ２ｍｍの樹脂試料を切り出し、ＪＩＳ  Ｋ  ６９１１に準拠して、測定を行った。単位は℃とした。
【００７２】
線膨張係数：熱機械測定装置（ＴＡインスツルメント社製）を用い、空気雰囲気下、圧縮モードで昇温速度５℃／ｍｉｎ、温度２５〜３００℃、荷重１００ｍＮ、１サイクル測定を行った。熱膨張係数は、温度８０〜１２０℃における平均線熱膨張係数とした。単位はｐｐｍ／Ｋとした。
【００７３】
耐電圧特性（絶縁抵抗）：作製した試験片から、厚さ２ｍｍの樹脂試料を切り出し、ＪＩＳ  Ｋ  ６９１１に準拠して体積抵抗値を測定した。単位はΩ・ｃｍ−１とした。
【００７４】
曲げ強度：各樹脂組成物から、８０ｍｍ×１０ｍｍ、厚さ４．０ｍｍの試験片を作製し、曲げ強度をＪＩＳ  Ｋ  ７１７１に準じて測定した。
具体的には、試験片の片方の面に２つの支点をあて、反対の面の中央に圧子をあてて３点曲げ応力を加えた。２５℃雰囲気にて、試験速度を２ｍｍ／ｍｉｎ、支点間の距離Ｌを６４ｍｍとして曲げ強さを測定した。単位はＭＰａとした。
【００７５】
熱伝導率：作製した試験片から、厚さ２ｍｍの樹脂試料を切り出し、レーザーフラッシュ法を用いて樹脂試料の厚さ方向の熱伝導率を測定した。単位はＷ／（ｍ・Ｋ）とした。
【００７６】
比重：試験片から厚さ２ｍｍの樹脂試料を切り出し、水中置換法により樹脂部材の比重を測定した。
【００７７】
［金属部材の評価］
ＲａおよびＲｚ：超深度形状測定顕微鏡（キーエンス社製ＶＫ９７００）を用いて、ＪＩＳ−Ｂ０６０１に準拠して、倍率２０倍における金属部材の樹脂部材との接合面の表面形状を測定した。表面粗さはＲａおよびＲｚを測定した。単位はμｍとした。
【００７８】
［試験片の評価］
せん断密着性試験：別途幅１８ｍｍ×長さ４５ｍｍの面積を有する金属シートを用意し（この金属シートは各実施例・比較例で用いたものに対応するものである。）、幅１０ｍｍ×長さ４５ｍｍの樹脂材料を、長さ５ｍｍ分金属シートに重なるように調整しながらトランスファー成形によって試験片を作製した。
この試験片について、ＩＳＯ１９０９５に準じてせん断密着強度の測定を行った。単位はＭＰａとした。なお、比較例１および比較例２は複合材料には該当しないため、この試験は行っていない。
【００７９】
曲げ強度：各試験片について、曲げ強度をＪＩＳ  Ｋ  ７１７１に準じて測定した。
具体的には、試験片の片方の面に２つの支点をあて、反対の面の中央に圧子をあてて３点曲げ応力を加えた。２５℃雰囲気にて、試験速度を２ｍｍ／ｍｉｎ、支点間の距離Ｌを６４ｍｍとして曲げ強さを測定した。単位はＭＰａとした。
【００８０】
曲げ疲労試験：試験片の１００万回曲げ疲労耐性を評価した。試験片の面に２つの支点をあて、反対側の面の中央に圧子をあてた。２５℃雰囲気にて、繰り返し応力の周波数を３０Ｈｚ、支点間の距離Ｌを６４ｍｍとし、１４０ＭＰａの曲げ応力を試験片に連続して１００万回加えた。１００万回繰り返し応力を印加しても破断も剥離もしなかった場合を○とし、１００万回繰り返し応力を印加する間に破断または剥離が生じた場合を×として評価した。
【００８１】
ヘリウムリーク試験：試験片について真空法吹付け法（スプレー法）に準じて評価を行った。テストポートに被検査体を接続し、リークディテクタにて内部を真空排気し、外部よりＨｅガスを吹付けてリーク量を測定した。
このヘリウムリーク試験を行うに際しては、以下の基準により評価を行った。
○：リーク量ｅ−７Ｐａ・ｍ３／ｓｅｃ以下
×：リーク量ｅ−７Ｐａ・ｍ３／ｓｅｃ超
【００８２】
電磁波シールド性：作製した試験片を用いて、ＫＥＣ法に準じて樹脂金属複合体の電磁波シールド率を測定した。この測定を行うに際しては、以下の基準により評価を行った。
○：シールド率９９．９％以上
×：シールド率９９．９％未満
【００８３】
［モータハウジングの評価］
比重：得られたモータハウジングについて、水中置換法により比重を測定した。
【００８４】
ヒートサイクル性：得られたモータハウジングについて、−４０℃に冷却した雰囲気中に１時間、１５０℃の乾燥炉に１時間交互に入れる試験を１０００回繰り返し、２５０回毎に金属材料と樹脂材料との剥離の有無を確認した。１０００回の試験を終了後、剥離の発生の無いものについては○、剥離の発生したものは×とした。
【００８５】
上記評価項目に関する評価結果を、以下の表１に各成分の配合比率と共に示す。
【００８６】
【表１】
0006604042.tif 000002
【００８７】
表１に示される結果から分かるように、実施例で得られるモータハウジングは金属のみで構成されるモータハウジングよりも軽量化できることが期待され、また、金属部材と樹脂部材との密着性にも優れることから、高い機械的強度の双方の要求を満たすことが期待される。
【符号の説明】
【００８８】
１０      ブラケット
２０      固定子
３０      ベアリング
４０      ロータ
５０      ベアリング
６０      シャフト
１００    モータハウジング
１０２    粗化層
１０３    接合面
２００    モータ
２０１    凹部
２０３    開口部
２０５    底部
【図１】
0006604042.tif 000003
【図２】
0006604042.tif 000004